(57)【要約】【課題】本発明の課題は、従来の屋根補修材料では、０．５ミリ厚の塗布層を２回重塗りする程度であったのを、２〜３ミリ厚に厚塗り施工することが可能となり、さらには１回の塗布作業で塗布層の硬化する時間を短縮することが可能となる屋根補修材料を提供することである。【解決手段】粒径０．５〜２ミリの瓦材の砕砂５３〜５８重量％と、アクリル系樹脂塗料又はサクビ系樹脂塗料又は不飽和ポリエステル系樹脂塗料又はエポキシ系樹脂塗料のなかから選ばれる一つ又は複数の樹脂塗料２０〜２５重量％と、ポリビニルアルコールを主剤とする増粘剤３〜６重量％と、炭酸カルシウム４〜７重量％と、シリコン１〜２重量％と、セメント３〜６重量％と、水７〜９重量％を混合したことを特徴とする。【選択図】なし【特許請求の範囲】
【請求項１】
粒径０．５〜２ミリの瓦材の砕砂５３〜５８重量％と、アクリル系樹脂塗料又はサクビ系樹脂塗料又は不飽和ポリエステル系樹脂塗料又はエポキシ系樹脂塗料のなかから選ばれる一つ又は複数の樹脂塗料２０〜２５重量％と、ポリビニルアルコールを主剤とする増粘剤３〜６重量％と、炭酸カルシウム４〜７重量％と、シリコン１〜２重量％と、セメント３〜６重量％と、水７〜９重量％を混合したことを特徴とする屋根補修材料。
【請求項２】
ポリビニルアルコールを主剤とする増粘剤を、メチルセルローズを主剤とする増粘剤と交換したことを特徴とする請求項１記載の屋根補修材料。
【請求項３】
ビニール製の微細繊維を０．１〜０．３重量％混合したことを特徴とする請求項１又は２記載の屋根補修材料。
【請求項４】
瓦材の砕砂が黒色又は赤色であることを特徴とする請求項１乃至３のいずれかに記載の屋根補修材料。
【発明の詳細な説明】
【技術分野】
【０００１】
本発明は屋根補修材料に係り、さらに詳しくは、コロニアル葺き、金属板葺きの屋根の補修に使用する屋根補修材料に関する。
【背景技術】
【０００２】
従来より、ペンキ塗料を主剤とする屋根補修材料を使用して、色落ちしたり、あるいは苔や錆が発生してしまったコロニアル葺き、金属板葺きの屋根の補修が行われていた。
【０００３】
屋根の補修が必要になった場合には、早急に屋根補修材料で早めの対応をすることが求められ、そのような屋根補修材料としては、下記のような公報が存在する。
【特許文献１】特開２００８−１０６２０２号公報
【発明の開示】
【発明が解決しようとする課題】
【０００４】
しかしながら、上記の特許文献１に示す屋根補修材料では、廃瓦と弾性アクリルエマルジョン廃塗料との混合物で構成されるものであるため、補修材料の粘り性に欠け、厚塗り（２〜３ミリ厚）が困難となる問題点があった。
【０００５】
さらに、塗布した屋根補修材料の硬化に要する時間も長時間を要するため、塗布作業の手間がかかるという問題点もあった。
【０００６】
本発明は、従来の屋根補修材料では、０．５ミリ厚の塗布層を２回重塗りする程度であったのを、２〜３ミリ厚に厚塗り施工することが可能となり、さらには１回の塗布作業で塗布層の硬化する時間を短縮することが可能となり、これにより上記のすべての問題を解決できるようにした屋根補修材料を提供せんとするものである。
【課題を解決するための手段】
【０００７】
本発明に係る屋根補修材料の請求項１のものは、粒径０．５〜２ミリの瓦材の砕砂５３〜５８重量％と、アクリル系樹脂塗料又はサクビ系樹脂塗料又は不飽和ポリエステル系樹脂塗料又はエポキシ系樹脂塗料のなかから選ばれる一つ又は複数の樹脂塗料２０〜２５重量％と、ポリビニルアルコールを主剤とする増粘剤３〜６重量％と、炭酸カルシウム４〜７重量％と、シリコン１〜２重量％と、セメント３〜６重量％と、水７〜９重量％を混合したことを特徴とする屋根補修材料である。
【０００８】
また請求項２は、ポリビニルアルコールを主剤とする増粘剤を、メチルセルローズを主剤とする増粘剤と交換したことを特徴とする請求項１記載の屋根補修材料である。
【０００９】
また請求項３は、ビニール製の微細繊維を０．１〜０．３重量％混合したことを特徴とする請求項１又は２記載の屋根補修材料である。
【００１０】
また請求項４は、瓦材の砕砂が黒色又は赤色であることを特徴とする請求項１乃至３のいずれかに記載の屋根補修材料である。
【発明の効果】
【００１１】
本発明に係る屋根補修材料は、上記の構成に係り、ポリビニルアルコールを主剤とする増粘剤又はメチルセルローズを主剤とする増粘剤を加えるようにしたことより、屋根補修材料の粘り性が向上し、屋根補修材料の分離を防止できるという効果を発揮する。
さらに本発明は、炭酸カルシウムを加えるようにしたことより、屋根補修材料の硬化性が向上するという効果を発揮する。
さらに本発明は、繋ぎの目的でビニール製の微細繊維を混合するので、塗布された塗布層の安定的な定着性が確保され、剥離や脱落の起こりにくい塗布層が得られるという効果がある。
【００１２】
上記の結果、本発明の屋根補修材料の塗布施工性が向上して、簡単に塗布作業を行えるようになり、完成した塗布層の表面は美しく強固なものとなり、その色彩も黒色又は赤色とすることは当然のこと、それ以外の中間色も、黒色又は赤色の補修材料を適宜混合割合で混合することで自由に得ることができるという効果がある。
本発明の最大の効果は、上記の特徴を有することより、従来の屋根補修材料では達成することが困難であった、２〜３ミリ厚の厚塗りが可能となり、その結果塗布層面の遮熱性や色持ち、さらには耐久性に優れるという効果を発揮する。
【発明を実施するための最良の形態】
【００１３】
以下、本発明の屋根補修材料の実施の形態を説明する。
本発明は、瓦材を細かく砕いて、粒径０．５〜２ミリの砕砂を作製する。瓦材としては、再使用品や廃瓦を使用することも可能である。
基本的には、黒色又は赤色の瓦材から得られる砕砂を使用し、完成した屋根補修材料の基本色は、そこで使用する砕砂の色によって決まるが、両者の混合割合を工夫することで黒色と赤色の中間色を得ることも可能である。
砕砂は、全体のなかで５３〜５８重量％であり、５３％を下回ると砕砂不足で屋根補修材料の遮熱性が低下することになり、一方５８％を上回ると屋根補修材料を塗布する際の流動性に障害を発生することになる。
【００１４】
樹脂塗料としては、アクリル系樹脂塗料又はサクビ系樹脂塗料又は不飽和ポリエステル系樹脂塗料又はエポキシ系樹脂塗料のなかから選ばれる一つ又は複数のものを、自由に選択して使用する。
樹脂塗料は、全体のなかで２０〜２５重量％であり、２０％を下回ると屋根補修材料を塗布する際の流動性に障害を発生することになり、一方２５％を上回ると屋根補修材料がゆるくなりすぎて塗布する際の塗布安定性に障害を発生することになる。
【００１５】
増粘剤としては、ポリビニルアルコールを主剤とするもの、あるいはメチルセルローズを主剤とするものが好適である。
増粘剤は、全体のなかで３〜６重量％であり、３％を下回ると屋根補修材料の粘土が不足して屋根補修材料がゆるくなりすぎて塗布する際の塗布安定性に障害を発生することになり、一方６％を上回ると屋根補修材料の流動性に障害を発生することになる。
【００１６】
炭酸カルシウムは、屋根補修材料の硬化に寄与するもので、増粘剤的な意味合いも有している。
炭酸カルシウムは、全体のなかで４〜７重量％であり、４％を下回ると屋根補修材料の硬化が不足して屋根補修材料がゆるくなりすぎて塗布する際の塗布安定性に障害を発生することになり、一方７％を上回ると屋根補修材料の流動性に障害を発生することになる。
【００１７】
シリコンは、屋根補修材料の防水性を向上させる目的で混合されるものである。
シリコンは、全体のなかで１〜２重量％であり、１％を下回ると屋根補修材料の防水性が不足してしまい、一方２％を上回ると過度の混合状態となって不必要に高価な材料を使用する結果となってしまう。
【００１８】
セメントは、屋根補修材料の早期硬化に寄与するもので、施工工事の早期完成に寄与するものである。
セメントは、全体のなかで３〜６重量％であり、３％を下回ると屋根補修材料の早期硬化への貢献度が不足して屋根補修材料の硬化が遅れてしまい、一方６％を上回ると屋根補修材料の硬化後の粘土不足を引き起こすことになる。
【００１９】
水は、屋根補修材料の全材料を撹拌して混練する際の基材となるものである。
水は、全体のなかで７〜９重量％であり、７％を下回ると屋根補修材料の撹拌混練時の流動性が不足して、全材料の完全なる均一混合を達成できない障害を発生することになり、一方９％を上回ると粘度が不足して屋根補修材料がゆるくなりすぎて塗布する際の塗布安定性に障害を発生することになる。
【００２０】
さらにビニール製の微細繊維は、数十ミクロン程度の直径で、数ミリ程度の長さのものであり、屋根補修材料の繋ぎの目的を持つものである。
ビニール製の微細繊維は、全体のなかで０．１〜０．３重量％であり、０．１％を下回ると屋根補修材料の繋ぎの効果が不足し、一方０．３％を上回ると屋根補修材料の塗布時の流動性に悪影響を及ぼす結果となる。
【００２１】
実施例１
（材料）                    （重量）
瓦材の砕砂                １５．０キログラム
アクリル系樹脂塗料          ６．５キログラム
ポバール                    １．３キログラム
炭酸カルシウム              １．４キログラム
セメント                    １．３キログラム
シリコン                    ０．５キログラム
水                          ２キログラム
ビニール製の微細繊維        ３グラム
【００２２】
上記の混合割合で、全体が２８．０キログラムの屋根補修材料を準備し、撹拌混練機で１時間撹拌混合して製品を完成させた。
その結果、塗布に適した液状を呈する屋根補修材料が得られ、塗布作業性に優れ、防水効果は完璧で、色持ちに優れ、遮熱効果も万全な屋根補修材料が完成した。
【産業上の利用可能性】
【００２３】
本発明によれば、コロニアル葺き、金属板葺きの屋根の補修に使用することができるので、家屋の修繕の分野において広く利用され、修繕のみならず家屋の新築時にも利用できるものである。